КАТАЛИЗАТОР

1. Катализатор для получения ненасыщенного альдегида и ненасыщенной карбоновой кислоты, в котором
суммарный объем пор (A) в данном катализаторе для пор, имеющих диаметр от 1 мкм или более до 100 мкм или менее, составляет от 0,12 мл/г или более до 0,19 мл/г или менее, и
отношение (A/B) суммарного объема пор (A) к суммарному объему пор (B), имеющих диаметр пор от 1 мкм или более до 100 мкм или менее, в измельченном продукте, не проходящем через сито Тайлера 6 меш, для измельченного продукта, полученного посредством измельчения катализатора при условии измельчения A, составляет от 0,30 или более до 0,87 или менее;
где условие измельчения A состоит в следующем:
сто г катализатора загружают в барабанный гранулятор, который содержит цилиндрический корпус, закрепленный в вертикальном положении, и диск, расположенный горизонтально, на нижнем конце цилиндрического корпуса, и который обеспечивает возможность вращательного перемещения и кругового движения частиц посредством вращения диска вокруг центра цилиндрического корпуса, функционирование диска начинают при относительном центробежном ускорении 12 G и увеличивают до относительного центробежного ускорения 130 G на протяжении 1 минуты, и вращение диска продолжают при относительном центробежном ускорении 130 G в течение 2 минут; где
относительное центробежное ускорение определяют как численную величину, выраженную как отношение величины центробежной силы, приложенной к единице массы катализатора, к ускорению силы тяжести, и представляют посредством следующего Уравнения (X):
2
–8
F=1118 × r × N × 10 Уравнение (X), где
F: относительное центробежное ускорение (G),
r: расстояние (см) от центра вращения до нижнего конца цилиндрического корпуса,
N: скорость вращения (об/мин).
2. Катализатор по п. 1, где катализатор содержит молибден (Mo), висмут (Bi), кобальт (Co), никель (Ni) и железо (Fe), и атомное соотношение молибдена (Mo), висмута (Bi), кобальта (Co), никеля (Ni) и железа (Fe) в катализаторе удовлетворяет следующей Формуле (1):
a
b
c
d
e
MoBiCoNiFe (1)
где величины от a до e представляют атомное отношение для каждого из элементов, и когда a=12, удовлетворяются интервалы b = от 0,5 до 7, c = от 0,1 до 10, d = от 0,1 до 10 и e = от 0,05 до 5.
3. Катализатор по п. 1, где катализатор содержит носитель.
4. Катализатор по п. 1, где катализатор имеет сферическую форму.
5. Способ получения акролеина и акриловой кислоты, где данный способ включает стадию выполнения каталитического газофазного окисления пропилена и газа, содержащего кислород, с применением катализатора по любому одному из пп. 1-4.